(57)【要約】【課題】引張強さ、伸び等の機械的特性、難燃性、柔軟性、及び耐水性に優れたノンハロゲン難燃性樹脂組成物、並びにこれを用いた電線・ケーブルを提供する。【解決手段】ノンハロゲン難燃性樹脂組成物を、ポリプロピレン１０〜３０質量部；エチレン、極性基を有するαオレフィン及び無水マレイン酸の三元重合体４〜１０質量部；並びに、ポリオレフィン系樹脂５４〜８６質量部を含む、合計１００質量部からなるポリマーと、ノンハロゲン系難燃剤１８０〜２５０質量部と、から構成する。【選択図】図１
2014091753.tif 000002
【特許請求の範囲】
【請求項１】
ポリプロピレン１０〜３０質量部；エチレン、極性基を有するαオレフィン及び無水マレイン酸の三元重合体４〜１０質量部；並びに、ポリプロピレン以外のポリオレフィン系樹脂５４〜８６質量部を含む、合計１００質量部からなるポリマーと、
ノンハロゲン系難燃剤１８０〜２５０質量部と、を含有するノンハロゲン難燃性樹脂組成物。
【請求項２】
タイプＤデュロメータ硬度として、５０〜６０の硬さを有するとともに、８０℃の温水に３０日浸漬後の体積抵抗率が１．０×１０１０Ω・ｃｍ以上である請求項１に記載のノンハロゲン難燃性樹脂組成物。
【請求項３】
前記ポリオレフィン系樹脂は、酢酸ビニル含有量（ＶＡ量）が２０〜４５％のエチレン・酢酸ビニル共重合体である請求項１又は２に記載のノンハロゲン難燃性樹脂組成物。
【請求項４】
前記三元重合体は、エチレン・アクリル酸エチル・無水マレイン酸の三元重合体である請求項１〜３のいずれか１項に記載のノンハロゲン難燃性樹脂組成物。
【請求項５】
導体と、
前記導体の外周に、請求項１〜４のいずれか１項に記載のノンハロゲン難燃性樹脂組成物を用いて被覆、形成された絶縁体と、を備えた電線。
【請求項６】
導体及び前記導体の外周に被覆、形成された絶縁体をそれぞれ備えるとともに、撚り合わされた複数本の電線と、
前記撚り合わされた複数本の電線の外周に巻回された押さえ部材と、
前記押さえ部材の外周に、請求項１〜４のいずれか１項に記載のノンハロゲン難燃性樹脂組成物を用いて被覆、形成されたシースと、を備えたケーブル。
【発明の詳細な説明】
【技術分野】
【０００１】
本発明は、ノンハロゲン難燃性樹脂組成物及びこれを用いた電線・ケーブルに関する。
【背景技術】
【０００２】
ハロゲン化合物を含まない難燃性樹脂組成物として、ポリオレフィン系樹脂に水酸化マグネシウム、水酸化アルミニウム等の金属水酸化物を添加した組成物が用いられている。これらの組成物は、燃焼時に、塩化水素やダイオキシン等の有毒なガスを発生させないため、火災時の毒性ガスの発生や、二次災害等を防止することができ、かつ、廃却時に焼却処分を行っても問題になることはない。ただし、従来のハロゲン系難燃剤と比較して、金属水酸化物の添加による難燃効果は小さく、目的とする難燃性が得られない場合が多いため、金属水酸化物の添加量を増量することが行われている。
【０００３】
上述の、金属水酸化物の添加量の増量には、それに伴って機械的特性が著しく低下してしまうという問題点がある。例えば、引張強さ、伸び等の機械的特性は、金属水酸化物の添加に伴い極端に低下する。そこで、ポリマー自体に結晶性の高い、高強度のポリマーであるポリプロピレン（以下、ＰＰと略すことがある）を採用することが一般的である。しかし、ＰＰは金属水酸化物等の充てん剤を多量に含有することが出来ないため、ＥＶＡ等の結晶性の低いエラストマーを添加し、このエラストマーに充てん剤を含有させる。
【０００４】
しかし、ＰＰとエラストマーとは、一般に、相溶しにくいため、単純にブレンドしても均一に混合せず、良好な特性が発現しないことが多い。そこで、両ポリマーを相溶化させる目的で、第３のポリマーの添加が行われている。このような第３のポリマーとしては、一般的に、無極性のポリマーを酸等の極性基で変性したものが用いられており、具体的には、無水マレイン酸で変性したエチレン共重合体を使用した組成物が開示されている（例えば、特許文献１参照）。
【先行技術文献】
【特許文献】
【０００５】
【特許文献１】特開２００９−１９１９０号公報
【発明の概要】
【発明が解決しようとする課題】
【０００６】
しかし、本発明者等の研究においては、第３のポリマーとして、上述のような変性ポリマーを用いた場合、極性基の導入量を高めることが困難なため、例えば、１０質量部以下の少ない添加量では十分な効果を得ることが出来ない。そのため、ＰＰとエラストマーとの相溶は不十分となり、浸漬時の体積抵抗率の極端な低下が見られることが分かった。また、変性ポリマーの添加量を増加すると、ポリマー中のＰＰ及びエラストマーの割合が低減するため、ＰＰの有する優れた引張強さ及び伸び、また、エラストマーの有する柔軟性及び充てん剤受容性等が低下してしまうことになる。
【０００７】
そこで、本発明は、引張強さ、伸び等の機械的特性、難燃性、柔軟性、及び耐水性に優れたノンハロゲン難燃性樹脂組成物、並びにこれを用いた電線・ケーブルを提供することを目的とする。
【課題を解決するための手段】
【０００８】
本発明者等は、上述の目的を達成するため、鋭意研究した結果、ポリプロピレンとポリオレフィン系樹脂との相溶化剤として、エチレン、極性基を有するαオレフィン、及び無水マレイン酸の三元共重合体を用いることで、マレイン酸を変性ではなく、ポリマー合成時の原料の１つとして使用することができるため、ポリマー中のマレイン酸量を高めることができると考えた。それによって、ポリマー同士の相溶性が向上し、引張強さ、伸び等の機械的特性、難燃性、柔軟性、及び耐水性に優れたノンハロゲン難燃性樹脂組成物が得られることを見出し、本発明を完成させた。すなわち、本発明によって、以下のノンハロゲン難燃性樹脂組成物及びこれを用いた電線・ケーブルが提供される。
【０００９】
［１］ポリプロピレン１０〜３０質量部；エチレン、極性基を有するαオレフィン及び無水マレイン酸の三元重合体４〜１０質量部；並びに、ポリプロピレン以外のポリオレフィン系樹脂５４〜８６質量部を含む、合計１００質量部からなるポリマーと、ノンハロゲン系難燃剤１８０〜２５０質量部と、を含有するノンハロゲン難燃性樹脂組成物。
［２］タイプＤデュロメータ硬度として、５０〜６０の硬さを有するとともに、８０℃の温水に３０日浸漬後の体積抵抗率が１．０×１０１０Ω・ｃｍ以上である前記［１］に記載のノンハロゲン難燃性樹脂組成物。
［３］前記ポリオレフィン系樹脂は、酢酸ビニル含有量（ＶＡ量）が２０〜４５％のエチレン・酢酸ビニル共重合体である前記［１］又は［２］に記載のノンハロゲン難燃性樹脂組成物。
［４］前記三元重合体は、エチレン・アクリル酸エチル・無水マレイン酸の三元重合体である前記［１］〜［３］のいずれかに記載のノンハロゲン難燃性樹脂組成物。
【００１０】
［５］導体と、前記導体の外周に、前記［１］〜［４］のいずれかに記載のノンハロゲン難燃性樹脂組成物を用いて被覆、形成された絶縁体と、を備えた電線。
【００１１】
［６］導体及び前記導体の外周に被覆、形成された絶縁体をそれぞれ備えるとともに、撚り合わされた複数本の電線と、前記撚り合わされた複数本の電線の外周に巻回された押さえ部材と、前記押さえ部材の外周に、請求項１〜４のいずれかに記載のノンハロゲン難燃性樹脂組成物を用いて被覆、形成されたシースと、を備えたケーブル。
【発明の効果】
【００１２】
本発明によれば、引張強さ、伸び等の機械的特性、難燃性、柔軟性、及び耐水性に優れたノンハロゲン難燃性樹脂組成物、並びにこれを用いた電線・ケーブルが提供される。
【図面の簡単な説明】
【００１３】
【図１】本発明の実施の形態に係るケーブル（銅導体と、その外周に被覆、形成された絶縁体とをそれぞれ備えるとともに、撚り合わされた複数本の電線の外周を、押え巻きテープ及びシースで被覆したケーブル）を模式的に示す断面図である。
【図２】本発明の実施の形態に係る電線（銅導体と、その外周に被覆、形成された絶縁体とを備えた電線）を模式的に示す断面図である。
【発明を実施するための形態】
【００１４】
［実施の形態の要約］
本実施の形態に係るノンハロゲン難燃性樹脂組成物は、ポリオレフィン系樹脂及びポリプロピレンを含むポリマーと、ノンハロゲン系難燃剤とを含有したノンハロゲン難燃性樹脂組成物において、ポリプロピレン１０〜３０質量部；エチレン、極性基を有するαオレフィン及び無水マレイン酸の三元重合体４〜１０質量部；並びに、ポリプロピレン以外のポリオレフィン系樹脂５４〜８６質量部を含む、合計１００質量部からなるポリマーと、ノンハロゲン系難燃剤１８０〜２５０質量部と、を含有するものである。
【００１５】
［実施の形態］
以下、本実施の形態のノンハロゲン難燃性樹脂組成物、及びそれを絶縁体又はシースに用いた電線・ケーブルについて説明する。
【００１６】
Ｉ．ノンハロゲン難燃性樹脂組成物
本実施の形態のノンハロゲン難燃性樹脂組成物は、ポリプロピレン１０〜３０質量部；エチレン、極性基を有するαオレフィン及び無水マレイン酸の三元重合体４〜１０質量部；並びに、ポリオレフィン系樹脂５４〜８６質量部を含む、合計１００質量部からなるポリマーと、ノンハロゲン系難燃剤１８０〜２５０質量部と、を含有する。以下、成分ごとに、具体的に説明する。
【００１７】
１．ポリマー
本実施の形態に用いられるポリマーは、上述のように、ポリプロピレン；エチレン、極性基を有するαオレフィン及び無水マレイン酸の三元重合体；並びに、ポリオレフィン系樹脂を含むように構成される。
【００１８】
（ポリプロピレン）
ポリマーを構成する（ＰＰ）は、一般に、ホモＰＰ（プロピレンの単独重合体）、ランダムＰＰ、及びブロックＰＰに大別される。
【００１９】
ランダムＰＰとしては、例えば、エチレン・プロピレンランダム共重合体や、αオレフィン・プロピレンランダム共重合体を挙げることができる。ブロックＰＰとしては、エチレン・プロピレンブロック共重合体や、αオレフィン・プロピレン共重合体を挙げることができる。また、ポリプロピレン鎖とエチレン−プロピレン共重合体鎖とが化学的に結合されていないものもブロックＰＰに含まれる。本実施の形態に用いられるＰＰとしては特に制限はないが、ブロックＰＰが好ましい。これらは規定の範囲内であれば、単独で又は２種以上をブレンドして用いることができる。
【００２０】
ポリプロピレンの添加量は、１０〜３０質量部である。１０質量部未満であると、十分な引張強さが得られず、３０質量部を超えると、伸びが低下し、硬さも硬くなり、電線・ケーブルとして適用できない。
【００２１】
（ポリオレフィン系樹脂）
ポリマーを構成するポリオレフィン系樹脂としては、例えば、低密度ポリエチレン（ＬＤＰＥ）、直鎖状低密度ポリエチレン（ＬＬＤＰＥ）、直鎖状超低密度ポリエチレン（ＶＬＤＰＥ）、高密度ポリエチレン（ＨＤＰＥ）、エチレン−アクリル酸エチル共重合体（ＥＥＡ）、エチレン酢酸ビニル共重合体（ＥＶＡ）、エチレン−グリシジルメタクリレート共重合体、エチレン−ブテン−１共重合体、エチレン−ブテン−ヘキセン三元共重合体、エチレン−プロピレン−ジエン三元共重合体（ＥＰＤＭ）、エチレン−オクテン共重合体（ＥＯＲ）、ポリ−４−メチル−ペンテン−１、水素添加スチレン−ブタジエン共重合体（Ｈ−ＳＢＲ）、エチレンと炭素数が４〜２０のαオレフィンとの共重合体、エチレン−スチレン共重合体等を挙げることができ、これらは規定の範囲内であれば単独で又は２種以上をブレンドして用いることができる。
【００２２】
ポリオレフィン系樹脂としては特に制限はないが、ＥＶＡが好ましく、酢酸ビニル含有量（ＶＡ量）が２０〜４５質量％のＥＶＡがさらに好ましい。
【００２３】
ポリオレフィン系樹脂の添加量は、５４〜８６質量部である。５４質量部未満であると、ポリマー中のＰＰの添加量が多くなりすぎてしまい、伸び特性が低下し、８６質量部を超えると、ポリマー中のＰＰの引張強さが低下する。
【００２４】
（三元共重合体）
ポリマーを構成するエチレン、極性基を有するαオレフィン、及び無水マレイン酸の三元共重合体としては特に制限はない。極性基を有するαオレフィンとしては、アクリロイル基、アシル基等の極性基を有するオレフィンを挙げることができ、より具体的には、アクリル酸エチル、アクリル酸メチル、アクリル酸ブチル、酢酸ビニルを挙げることができる。また、三元共重合体の好適例としては、エチレン、アクリル酸エチル、及び無水マレイン酸を挙げることができる。
【００２５】
三元共重合体の添加量は、４〜１０質量部である。４質量部未満であると、ＰＰとポリオレフィン系樹脂との相溶が不十分で、耐水性が低下してしまい、１０質量部を超えると、伸び特性が低下する。
【００２６】
２．ノンハロゲン系難燃剤
本実施の形態に用いられるノンハロゲン系難燃剤としては、例えば、水酸化マグネシウム、水酸化アルミニウム、水酸化カルシウム等の金属水酸化物；メラミン、シアヌル酸、イソシアヌル酸、メラミンシアヌレート、硫酸メラミン等の１，３，５−トリアジン誘導体；スズ酸亜鉛、ヒドロキシスズ酸亜鉛、ホウ酸亜鉛、酸化亜鉛等の亜鉛化合物；ホウ酸カルシウム、ホウ酸バリウム、メタホウ酸バリウム等のホウ酸化合物；リン系難燃剤；燃焼時に発泡する成分と固化する成分との混合物からなるインテュメッセント系難燃剤等を挙げることができる。これらは、単独で又は２種以上をブレンドして用いることができる。
【００２７】
また、これらの難燃剤は、シランカップリング剤、チタネート系カップリング剤、ステアリン酸又はステアリン酸カルシウム等の脂肪酸又は脂肪酸金属塩等によって表面処理されているものを用いてもよい。
【００２８】
ノンハロゲン難燃性樹脂組成物の添加量は、１８０〜２５０質量部である。１８０質量部未満であると、十分な難燃性が得られず、２５０質量部を超えると、伸び特性が著しく低下する。
【００２９】
３．その他の添加剤
本実施の形態のノンハロゲン難燃性樹脂組成物には、上記のポリマー及びノンハロゲン系難燃剤以外にも、必要に応じて、酸化防止剤、金属不活性剤、架橋剤、架橋助剤、滑剤、無機充填剤、相溶化剤、安定剤、カーボンブラック、着色剤等の添加剤を配合することができる。さらに、有機過酸化物によって架橋したり、電子線等の放射線によって架橋してもよい。
【００３０】
酸化防止剤としては特に制限はないが、例えば、フェノール系酸化防止剤、硫黄系酸化防止剤、アミン系、リン系酸化防止剤等を挙げることができる。フェノール系酸化防止剤としては特に制限はないが、例えば、ジブチルヒドロキシトルエン（ＢＨＴ）、ペンタエリスリトールテトラキス［３−（３，５−ジ−ｔ−ブチル−４−ヒドロキシフェニル）プロピオネート］、１，３，５−トリス（３，５−ジ−ｔ−ブチル−４−ヒドロキシ−ベンジル）−Ｓ−トリアジン−２，４，６−（１Ｈ，３Ｈ，５Ｈ）トリオン、チオジエチレンビス［３−（３，５−ジ−ｔｅｒｔ−ブチル−４−ヒドロキシフェニル）プロピオネート］等を挙げることができ、ペンタエリスリトールテトラキス［３−（３，５−ジ−ｔ−ブチル−４−ヒドロキシフェニル）プロピオネート］が好ましい。
【００３１】
硫黄系酸化防止剤としては特に制限はないが、例えば、ジドデシル３，３’−チオジプロピオネート、ジトリデシル３，３’−チオジプロピオネート、ジオクタデシル３，３’−チオジプロピオネート、テトラキス［メチレン−３−（ドデシルチオ）プロピオネート］メタン等を挙げることができ、テトラキス［メチレン−３−（ドデシルチオ）プロピオネート］メタンが好ましい。
【００３２】
アミン系酸化防止剤としては特に制限はないが、例えば、６−エトキシ−１，２−ジヒドロ−２，２，４−トリメチルキノリン、フェニル−１−ナフチレン、アルキル化ジフェニルアミン、オクチル化ジフェニルアミン、４，４’−ビス（α、α−ジメチルベンジル）ジフェニルアミン、２，２，４−トリメチル−１，２−ジヒドロキノリン重合体、ｐ−（ｐ−トルエンスルホニルアミド）ジフェニルアミン、Ｎ，Ｎ’−ジ−２−ナフチル−ｐ−フェニルジアミン、Ｎ，Ｎ’−ジフェニル−ｐ−フェニレンジアミン、Ｎ−フェニル−Ｎ’−イソプロピル−ｐ−フェニレンジアミン、Ｎ−フェニル−Ｎ’−（１，３−ジメチルブチル）−ｐ−フェニレンジアミン、Ｎ−フェニル−Ｎ’−（３−メタクリロイルオキシ−２−ヒドロキシプロピル）−ｐ−フェニレンジアミン、１，３−ベンゼンジカルボン酸ビス［２−（１−オキソ−２−フェノキシプロピル）ヒドラジド、２’，３−ビス［［３−［３，５−ジ−ｔｅｒｔ−ブチル−４−ヒドロキシフェニル］プロピオニル］］プロピオノヒドラジド、３−（Ｎ−サリチロイルアミノ）−１Ｈ−１，２，４−トリアゾール、ドデカン二酸ビス［Ｎ２−（２−ヒドロキシベンゾイル）ヒドラジド］等を挙げることができる。
【００３３】
これらの酸化防止剤は、単独で又は２種以上をブレンドして用いることができる。
【００３４】
金属不活性剤は、金属イオンをキレート形成により安定化し酸化劣化を抑制する効果があり、その構造としては特に制限はないが、Ｎ−（２Ｈ−１，２，４−トリアゾール−５−イル）サリチルアミド、ドデカン二酸ビス［Ｎ２−（２−ヒドロキシベンゾイル）ヒドラジド］、２’，３−ビス［［３−［３，５−ジ−ｔｅｒｔ−ブチル−４−ヒドロキシフェニル］プロピオニル］］プロピオノヒドラジド等を挙げることができ、２’，３−ビス［［３−［３，５−ジ−ｔｅｒｔ−ブチル−４−ヒドロキシフェニル］プロピオニル］］プロピオノヒドラジドが好ましい。
【００３５】
架橋助剤としては特に制限はないが、例えば、トリメチロールプロパントリメタクリレート（ＴＭＰＴ）や、トリアリルイソシアヌレート（ＴＡＩＣ）等を挙げることができる。
【００３６】
滑剤としては特に制限はないが、例えば、脂肪酸、脂肪酸金属塩、脂肪酸アミド等を挙げることができ、具体的には、ステアリン酸亜鉛を挙げることができる。これらは単独で又は２種以上をブレンドして用いることができる。
【００３７】
無機充填剤としては特に制限はないが、例えば、クレー、タルク、シリカ等を挙げることができる。これらは脂肪酸、シラン等の表面処理剤で表面処理をすることも可能である。これらは単独で又は２種以上をブレンドして用いることができる。
【００３８】
カーボンブラックとしては特に制限はないが、例えば、ゴム用カーボンブラック（Ｎ９００−Ｎ１００：ＡＳＴＭ  Ｄ  １７６５−０１）を挙げることができる。
【００３９】
着色剤としては特に制限はないが、例えば、ノンハロゲン用のカラーマスターバッチ等を挙げることができる。
【００４０】
なお、本実施の形態のノンハロゲン難燃性樹脂組成物は、柔軟性及び耐水性等の観点から、タイプＤデュロメータ硬度として、５０〜６０の硬さを有するとともに、８０℃の温水に３０日浸漬後の体積抵抗率が１．０×１０１０Ω・ｃｍ以上であることが好ましい。
【００４１】
ＩＩ．電線
本実施の形態の電線は、図２に示すように、銅導体１と、銅導体１の外周に、上述のノンハロゲン難燃性樹脂組成物を用いて被覆、形成された絶縁体２と、を備えて構成される。
【００４２】
ＩＩＩ．ケーブル
本実施の形態のケーブルは、図１に示すように、銅導体１及び銅導体１の外周に、被覆、形成された絶縁体２をそれぞれ備えるとともに、撚り合わされた複数本の電線と、撚り合わされた複数本の電線の外周に、例えば、紙の介在４とともに巻回された押さえ部材、例えば、押さえ巻テープ５と、押さえ巻テープ５の外周に、上述のノンハロゲン難燃性樹脂組成物を用いて被覆、形成されたシース３とを備えて構成される。この場合、絶縁体２は、上述のノンハロゲン難燃性樹脂組成物を用いて作製することが好ましい。
【実施例】
【００４３】
以下に、本発明のノンハロゲン難燃性樹脂組成物及び電線・ケーブルを、実施例を用いてさらに具体的に説明する。なお、本発明は、以下の実施例によって、いかなる制限を受けるものではない。
【００４４】
（実施例１）
ＰＰ（日本ポリエチレン社製、商品名：ＢＣ８Ａ）１０質量部、ＥＶＡ（酢酸ビニル含有量（ＶＡ量）：２５質量％、ＭＦＲ：２．０）８４質量部、エチレン−アクリル酸エチル−無水マレイン酸共重合体（アルケマ社製、商品名：ボンダインＬＸ４１１０）６質量部、水酸化マグネシウム（神島化学社製、商品名：マグシーズＳ６）、ヒンダードフェノール系酸化防止剤（ＢＡＳＦジャパン社製、商品名：イルガノックス１０１０）１．０質量部、及び硫黄系酸化防止剤（ＡＤＥＫＡ社製、商品名：ＡＯ−４１２Ｓ）０．５質量部を配合し、加圧ニーダによって開始温度４０℃、終了温度１９０℃で混練後、混練物（ノンハロゲン難燃性樹脂組成物）をペレットにした。
【００４５】
電線の作製は、図２に示すように、上述の加圧ニーダによる混練物を、銅導体１の外周に、絶縁体２として、電線外径０．９８ｍｍ、絶縁体厚さ０．２５ｍｍとなるように、設定温度２００℃で押出すことによって行った。
【００４６】
ケーブルの作製は、図１に示すように、上述の電線の３本を、紙の介在４と共に撚り合わせ、その上に押え巻きテープ５を施し、その外周に、上述の加圧ニーダによる混練物を、シース３として押出し、被覆することによって行った。
【００４７】
実施例１で用いたノンハロゲン難燃性樹脂組成物の配合成分を表１に示すとともに、後述する電線の評価の結果を表１に示す。
【００４８】
（実施例２〜１３）
ノンハロゲン難燃性樹脂組成物の配合成分を、表１に示すものに変えたこと以外は、実施例１と同様にした。電線の評価の結果を表１に示す。
【００４９】
（比較例１〜１０）
ノンハロゲン難燃性樹脂組成物配合成分を、表２に示すものに変えたこと以外は、実施例１と同様にした。電線の評価の結果を表２に示す。
【００５０】
（電線の評価方法）
電線の評価は、以下に示す方法により判定した。
【００５１】
（１）引張試験
作製した電線を、ＪＩＳ  Ｃ  ３００５に準拠して引張試験を行った。伸びは、１５０％未満のものを×（不合格）、１５０〜３００％を○（合格）、それ以上を◎（裕度を持って合格）とした。引張強さは、１０ＭＰａ未満のものを×（不合格）、１０〜１３ＭＰａのものを○（合格）、それ以上を◎（裕度を持って合格）とした。
【００５２】
（２）難燃性試験
電線形状での垂直燃焼試験（ＶＷ−１）を行った。判定は、燃焼時間３０秒未満のものを◎（裕度を持って合格）、３０秒以上、１分未満のものを○（合格）、１分以上のものを×（不合格）とした。
【００５３】
（３）硬さ試験
シート形状のサンプルを、ＪＩＳ  Ｋ  ６２５３に準拠し硬さ試験を行った。タイプＤデュロメータを用いて測定し、６０以下のものを○（合格）、６０より大きいものを×（不合格）とした。
【００５４】
（４）体積抵抗率
作製した１ｍｍシートを、８０℃の温水に３０日浸漬後、体積抵抗率を測定した。体積抵抗率はＪＩＳ  Ｋ  ６２７１に準拠し測定した。１×１０１３Ω・ｃｍ以上のものを◎（裕度を持って合格）、１×１０１０Ω・ｃｍ以上、１×１０１３Ω・ｃｍ未満のものを○（合格）、１×１０１０Ω・ｃｍ未満のものを×（不合格）とした。
【００５５】
表１に示すように、実施例１〜１３では、表中の引張試験、難燃性試験、硬さ試験、耐水性試験のいずれの特性も良好な結果となっている。実施例１、２で、ＰＰの添加量を変更したが、ＰＰが少ないと引張強さが減少し、伸びが向上する傾向にあるが、規定の１０〜３０質量部では良好な特性となった。実施例３〜４でエチレン、極性基を有するαオレフィン、及び無水マレイン酸の三元共重合体の添加量を変更したが、添加量が少ないと耐水性がやや低下し、添加量が多いと伸び特性が低下する傾向にあるが、規定の４〜１０質量部では良好な特性となった。実施例３、５〜８でポリオレフィン系樹脂を変更したが、いずれも良好な特性となった。また、ポリオレフィン系樹脂として、ＶＡ量２０〜４５質量％のＥＶＡを使用した実施例３、５は、難燃性が他のポリマーを使用した実施例６〜８と比較して向上しており、難燃性向上の観点からは、ＶＡ量２０〜４５質量％のＥＶＡの使用が好ましい。実施例９〜１０では、ノンハロゲン系難燃剤の添加量を変更したが、添加量の増加に伴い難燃性が向上する傾向にあり、規定の１８０〜２５０質量部では良好な特性となった。また、実施例１１はノンハロゲン系難燃剤としてメラミンシアヌレートを添加したが、未添加の実施例６と比較して難燃性が向上しており、難燃性の観点からは添加が好ましい。実施例１２では、滑剤、無機充填剤、着色剤を、実施例１３では、滑剤、無機充填剤、カーボンブラックを添加したが特性は良好であった。
【００５６】
これに対し、表２に示すように、ＰＰの添加量が規定より少ない比較例１は、引張強さが不十分であった。また、ＰＰの添加量が規定量より多い比較例２は、伸び特性が不十分であった。エチレン、極性基を有するαオレフィン、及び無水マレイン酸の三元共重合体の添加量が規定より少ない比較例３では、耐水性が不十分となり、規定より多い比較例４では、伸び特性が不十分となった。第３のポリマーとしてマレイン酸変性ＰＰを用いた比較例５〜６、及びマレイン酸変性ＰＥを用いた比較例７〜８は、いずれの添加量においても耐水性が不十分となった。難燃剤の添加量が規定より少ない比較例９は、難燃性が不十分となり、規定より多い比較例１０は、伸びが不十分となった。
【００５７】
【表１】
2014091753.tif 000003
【００５８】
【表２】
2014091753.tif 000004
【符号の説明】
【００５９】
１  銅導体
２  絶縁体
３  シース
４  介在
５  押さえ巻きテープ
【図１】
2014091753.tif 000005
【図２】
2014091753.tif 000006